(57)【要約】  複数のコンパートメントを具備し、可撓性のラミネートフィルムでできた包装材であって、これらコンパートメントは、これらコンパートメントの外部からの酸素又は他の気体の接触、又は、これらコンパートメント内の物品により発生される酸素及び他の気体の放出に関して、異なる必要性を有する物品を収容し、前記可撓性のラミネートフィルムは、前記複数のコンパートメント内の物品の酸素又は気体の異なる必要性に適するように、フィルムの異なる複数のセクションで、酸素透過率（ＯＴＲ）と気体透過率（ＧＴＲ）との異なるレベルを有する包装材。
2010517881.tif 000002
【特許請求の範囲】
【請求項１】
複数のコンパートメントを具備し、可撓性のラミネートフィルムでできた包装材であって、
これらコンパートメントは、これらコンパートメントの外部からの酸素又は他の気体の接触、又は、これらコンパートメント内の物品により発生される酸素及び他の気体の放出に関して異なる必要性を有する物品を収容し、
前記可撓性のラミネートフィルムは、前記複数のコンパートメント内の物品の酸素又は他の気体の異なる必要性に適するように、フィルムの異なるセクションで、酸素透過率（ＯＴＲ）と気体透過率（ＧＴＲ）との異なるレベルを有する包装材。
【請求項２】
前記ラミネートフィルムは、穿孔されたセクションがこのラミネートフィルムの残りのセクションよりも高いＯＴＲ又はＧＴＲを有するラミネートフィルムを与えるように、このフィルムの選択された少なくとも１つのセクションが穿孔されており、これにより、
このラミネートフィルムは、前記複数のコンパートメント内の物品の酸素又は他の気体の異なる必要性に適するように、穿孔されたセクションと前記フィルムの残りのセクションとで異なるＯＴＲレベル又はＧＴＲレベルを有する請求項１の包装材。
【請求項３】
前記穿孔は、平均直径が５００マイクロメートル未満である請求項２の包装材。
【請求項４】
前記穿孔は、平均直径が３００マイクロメートル未満である請求項２の包装材。
【請求項５】
前記穿孔は、平均直径が１００マイクロメートル未満である請求項２の包装材。
【請求項６】
前記ラミネートフィルムは、前記穿孔を介して前記複数のコンパートメントから物品が漏れるのを防ぐために、前記穿孔されたセクションに気密シーリング層をさらに具備する請求項２ないし５のいずれか１の包装材。
【請求項７】
複数のコンパートメントを有する包装材を製造する方法であって、
これらコンパートメントは、これらコンパートメントの外部からの酸素又は他の気体の接触、又は、これらコンパートメント内の物品により発生される酸素及び他の気体の放出に関して異なる必要性を有する異なる物品を保持し、
この方法は、前記ラミネートフィルムから形成された包装材内の複数のコンパートメントに最終的に包装された物品の酸素又は他の気体の異なる必要性に適するように、このフィルムの選択されたセクションとこのフィルムの残りのセクションとで異なる酸素透過率（ＯＴＲ）又は気体透過率（ＧＴＲ）を備えた可撓性のラミネートフィルムを形成することを具備する方法。
【請求項８】
前記ラミネートフィルムの前記選択されたセクションでのこのフィルムのＯＴＲ又はＧＴＲを増加させることを含む請求項７の方法。
【請求項９】
前記ラミネートフィルムを形成するために、前記ラミネート形成工程中又は後に、このフィルムの前記セクションを選択的に穿孔することによって、前記ラミネートフィルムの前記選択されたセクションでのラミネートフィルムのＯＴＲ又はＧＴＲを増加させることを含む請求項７又は８の方法。
【請求項１０】
前記穿孔は、平均直径が５００マイクロメートル未満である請求項９の方法。
【請求項１１】
前記穿孔は、平均直径が３００マイクロメートル未満である請求項９の方法。
【請求項１２】
前記穿孔は、平均直径が１００マイクロメートル未満である請求項９の方法。
【請求項１３】
放電加工、レーザドリル、ピンによる穿孔（熱間又は冷間）及び圧縮による機械的破壊のいずれか１つによって、前記ラミネートフィルムを穿孔することを含む請求項９ないし１２のいずれか１の方法。
【請求項１４】
複数の点の間を延ばして、前記フィルムを機械的に破壊することによって、前記ラミネートフィルムを穿孔することを含む請求項９ないし１２のいずれか１の方法。
【請求項１５】
前記ラミネートフィルムの前記選択されたセクションのＯＴＲ又はＧＴＲを減少させることと、
同時に、好ましくは、複数のアパチャを介して前記複数のコンパートメントから物品が漏れるのを防ぐために、前記ラミネートフィルムの前記セクションに気密シーリング層をラミネートすることによって、このラミネートフィルムの前記残りのセクションよりも高いＯＴＲを維持することとを含む請求項９ないし１４のいずれか１の方法。
【請求項１６】
前記包装材の背面を形成している一方のフィルムと、この包装材の前面を形成している他方のフィルムとを有し、前記ラミネートフィルムの２つのシートの挟み込みによりこの包装材を形成することを含み、
前記２つのシートの周縁部は、閉じた包装材を形成するように、互いにヒートシールされている請求項７ないし１５のいずれか１の方法。
【請求項１７】
チューブに前記ラミネートされたフィルムのシートを形成することと、
閉じた包装材を形成するために、前記チューブの両側面及び両端部をヒートシールすることとによって、前記包装材を形成することを含む請求項７ないし１５のいずれか１の方法。
【請求項１８】
混合される物品を前記包装材から開放及び放出する前に、前記複数のコンパートメント内の物品を互いに混合することを促進するように、これらコンパートメントの間に壊れ易いシールを備えた包装材を形成することを含む請求項７ないし１６のいずれか１の方法。
【発明の詳細な説明】
【技術分野】
【０００１】
本発明は、物品を包装するための可撓性のラミネートフィルムに関する。
【０００２】
また、本発明は、可撓性のラミネートフィルムを製造する方法に関する。
【０００３】
また、本発明は、可撓性のラミネートフィルムでできた包装材に関する。
【０００４】
また、本発明は、可撓性のラミネートフィルムから包装材を製造する方法に関する。
【０００５】
特に、本発明は、異なる包装の必要性、特に酸素のような気体に晒されることに関する必要性を有する物品を収容する複数のコンパートメントを備え、可撓性のラミネートフィルムでできたマルチコンパートメント包装材に関する。
【背景技術】
【０００６】
可撓性フィルムは、限定的ではないが、単一の層の押出し成形フィルム、複数の層の共押出し成形フィルム及び接着性ラミネートフィルムを含む多くの形態で入手可能である。全てのこれらのフィルムは、フィルムの露出面に印刷がなされることができる。
【０００７】
可撓性フィルムは、例えば、紙、ポリマ及び金属でできたいかなる数の層をも含むことができる。さらに、層の少なくとも１つの特性を変更するために、層は、改質剤、顔料、加工助剤又は他の添加剤を含むことができる。さらに、例えば、層は、ホイル、シート及びコーティングの形態であることができる。
【０００８】
可撓性フィルムの製造において、複数の層の使用並びに複数の層の組み合わせは、要求に応じた特性を提供する機会を与える。例えば、ポリエチレンのような優れたヒートシール特性を備えたポリマは、酸素のような気体に対する遮断特性が非常に乏しい。この問題に対処するために、可撓性のラミネートフィルムを形成するように、ヒートシール特性を有するポリマ層と、金属ホイル層とを一緒にラミネートすることが知られている。この構造では、金属ホイルは、フィルムを通る気体の移動に対するバリヤを与える。
【０００９】
酸素透過率（“ＯＴＲ”）は、材料が酸素に対するバリヤとして機能することができる範囲の基準である。
【００１０】
ポリマのＯＴＲの１つの既知のユニットは、所定の標準気圧の分圧差があり、絶対圧力差のない状態で、２４時間以上、１平方メートルの面積に対して、２５マイクロメートルのフィルムを通過する標準温圧（“ＳＴＰ”）での気体の立方センチメートル（又はｍＬ）である。この既知のユニットは、ｃｃ．２５μｍ／ｍ２．ｄａｙ．ａｔｍと略される。
【００１１】
ポリマのＯＴＲは、温度に依存している。ポリマフィルムのＯＴＲテストのための１つの既知の慣例は、２５℃での結果をテストして、引用することである。
【００１２】
また、時々、例えば、二酸化炭素、水蒸気及び二酸化硫黄のような酸素以外の気体に対して制御された透過率を有するポリマを有することが好ましい。所定のポリマに対する気体透過率（ＧＴＲ）は、気体自体、ポリマ、処理及びテスト条件に依存している。
【００１３】
代表的には、金属ホイルは、金属ホイルを含むラミネートフィルムを通した気体の移動に対する全体のバリヤを与える。
【００１４】
いくつかのタイプのポリマは、気体バリヤ層として機能することができるが、このようなポリマの使用は、コストにより抑制される傾向にある。気体遮断特性を有し、広く使用されている押出し成形可能なポリマは、エチレン／ビニールアルコール（ＥＶＯＨ）コポリマである。これは、通常、ポリアミドと共に使用される。
【００１５】
金属ホイルを含む可撓性のラミネートフィルムと、押出された透明フィルムとに対するＯＴＲレベルは、ホイル及びフィルムに対して、それぞれ０.０００１ｃｃ／ｍ２．ｄａｙ．ａｔｍ未満と、約１ｃｃ／ｍ２．ｄａｙ．ａｔｍとである。
【００１６】
可撓性フィルムで包装された物品は、物品が酸素に晒されることに対して耐えることができる程度に関して、様々な必要性を有する。
【００１７】
いくつかの物品は、酸素に晒されることに対して非常に高い耐性があり、酸素遮断特性を有さない可撓性フィルムで包装されることができる。水は、このような物品の一例である。
【００１８】
他の物品は、酸素に対して非常に敏感である。このような物品を包装するための気体遮断特性は、重要な考慮すべき事柄である。トマトペーストは、酸素に対して敏感な物品の一例である。
【００１９】
いくつかの物品が、上記の極端な２つの間で、酸素に晒されることに対して耐えることができる、すなわち、時間が経つにつれて物品により発生する酸素が包装材から逃げることを可能にするために、包装がＯＴＲの制御された最低レベルを果たすことが必要である。過酸化物の分解のため、時間が経つにつれて酸素を放出するヘアカラー剤に使用される過酸化物を含む乳剤は、このような物品の一例である。低過ぎるＯＴＲを有する可撓性フィルムの使用は、時間が経つにつれて、乳剤を含む包装材の膨張につながり得る。
【００２０】
以上の説明から、酸素に晒されることに関して異なる必要性を有する多様な物品のための包装を提供するのは簡単な問題でないことが、明らかである。
【００２１】
酸素に関する上記のコメントと同様のコメントが、二酸化炭素、水蒸気及び二酸化硫黄のような他の気体にも当てはまる。
【発明の概要】
【００２２】
本発明によると、複数のコンパートメントを具備し、可撓性のラミネートフィルムでできた包装材であって、これらコンパートメントは、これらコンパートメントの外部からの酸素又は他の気体の接触、又は、これらコンパートメント内の物品により発生される酸素及び他の気体の放出に関して異なる必要性を有する物品を収容し、前記可撓性のラミネートフィルムは、前記複数のコンパートメント内の物品の酸素又は他の気体の異なる必要性に適するように、フィルムの異なるセクションで、酸素透過率（ＯＴＲ）と気体透過率（ＧＴＲ）との異なるレベルを有する包装材が提供される。
【００２３】
複数のコンパートメント内の物品の酸素又は他の気体の異なる必要性に適するように、フィルムの異なるセクションで、ＯＴＲとＧＴＲとの異なるレベルを有する所定のラミネートフィルムから包装材を形成することは、従来技術の包装材よりもかなり優れた効果を奏する包装材を提供する。
【００２４】
特に、本発明は、酸素又は他の気体の必要性を有する多様な物品のためのマルチコンパートメント包装剤を提供するために、制御されたＯＴＲ又はＧＴＲの複数のセクションを備えた単一の可撓性のラミネートフィルムでできた包装材の提供を可能にする。
【００２５】
ヘアカラー剤の物品は、包装材の区切られたコンパートメント内で、包装に適した物品の一例である。ヘアカラー剤の物品は、少なくとも２つの成分を含むことができる。一方の成分は、酸素及び光から非常に高いレベルでの保護を必要とする着色製剤である。他方の成分は、活性剤を含むパウチの好ましくない膨張及び加圧を防ぐために、制御されたＯＴＲを必要とする過酸化物を含む活性剤である。１ｃｃ／ｍ２．ｄａｙ．ａｔｍよりも大きな、好ましくは２ｃｃ／ｍ２．ｄａｙ．ａｔｍよりも大きな、さらに好ましくは２.５ｃｃ／ｍ２．ｄａｙ．ａｔｍよりも大きなＯＴＲが、活性剤のために必要である。
【００２６】
好ましくは、前記ラミネートフィルムは、穿孔されたセクションがこのラミネートフィルムの残りのセクションよりも高いＯＴＲ又はＧＴＲを有するラミネートフィルムを与えるように、このフィルムの選択された少なくとも１つのセクションが穿孔されており、これにより、このラミネートフィルムは、前記複数のコンパートメント内の物品の酸素又は他の気体の異なる必要性に適するように、穿孔されたセクションと前記フィルムの残りのセクションとで異なるＯＴＲレベル又はＧＴＲレベルを有する
好ましくは、前記穿孔は、平均直径が５００マイクロメートル未満である。
【００２７】
より好ましくは、前記穿孔は、平均直径が３００マイクロメートル未満である。
【００２８】
代表的には、前記穿孔は、平均直径が１００マイクロメートル未満である。
【００２９】
好ましくは、ラミネートフィルムは、金属ホイルの層とポリマフィルムの層とを含む。
【００３０】
好ましくは、金属ホイルは、アルミニウムホイルである。
【００３１】
好ましくは、アルミニウムホイルは、５ないし２０マイクロメートルの範囲の厚みを有する。
【００３２】
ポリマフィルムは、気体遮断特性を有することができる。代わって、ポリマフィルムは、比較的高いＯＴＲ又はＧＴＲを有することができる。
【００３３】
好ましくは、ポリマフィルムは、ＰＥＴである。
【００３４】
好ましくは、ＰＥＴフィルムは、５ないし２０マイクロメートルの範囲の厚みを有する。
【００３５】
好ましくは、前記ラミネートフィルムは、前記穿孔を介して前記複数のコンパートメントから物品が漏れるのを防ぐために、前記穿孔されたセクションに気密シーリング層をさらに具備する。
【００３６】
本発明によると、複数のコンパートメントを具備する包装材を製造する方法であって、これらコンパートメントは、これらコンパートメントの外部からの酸素又は他の気体の接触、又は、これらコンパートメント内の物品により発生される酸素及び他の気体の放出に関して異なる必要性を有する異なる物品を保持し、この方法は、前記ラミネートフィルムから形成された包装材内の複数のコンパートメントに最終的に包装された物品の酸素又は他の気体の異なる必要性に適するように、このフィルムの選択されたセクションとこのフィルムの残りのセクションとでの異なる酸素透過率（ＯＴＲ）又は気体透過率（ＧＴＲ）を備えた可撓性のラミネートフィルムを形成することを具備する方法が提供される。
【００３７】
好ましくは、この方法は、前記ラミネートフィルムの前記選択されたセクションでのこのフィルムのＯＴＲ又はＧＴＲを増加させることを含む。
【００３８】
好ましくは、この方法は、前記ラミネートフィルムを形成するために、前記ラミネート形成工程中又は後に、このフィルムの前記セクションを選択的に穿孔することによって、前記ラミネートフィルムの前記選択されたセクションでのラミネートフィルムのＯＴＲ又はＧＴＲを増加させることを含む。
【００３９】
好ましくは、前記穿孔は、平均直径が５００マイクロメートル未満である。
【００４０】
より好ましくは、前記穿孔は、平均直径が３００マイクロメートル未満である。
【００４１】
代表的には、前記穿孔は、平均直径が１００マイクロメートル未満である。
【００４２】
前記ラミネートフィルムは、例えば、放電加工、レーザドリル、ピンによる穿孔（熱間又は冷間）及び圧縮による機械的破壊のような適切な手段によって穿孔されることができる。
【００４３】
好ましくは、ラミネートフィルムは、金属ホイルの層とポリマフィルムの層とを含む。
【００４４】
好ましくは、金属ホイルは、アルミニウムホイルである。
【００４５】
好ましくは、アルミニウムホイルは、５ないし２０マイクロメートルの範囲の厚みを有する。
【００４６】
ポリマフィルムは、気体遮断特性を有することができる。代わって、ポリマフィルムは、比較的高いＯＴＲ又はＧＴＲを有することができる。
【００４７】
好ましくは、ポリマフィルムは、ＰＥＴである。
【００４８】
好ましくは、ＰＥＴフィルムは、５ないし２０マイクロメートルの範囲の厚みを有する。
【００４９】
好ましくは、ラミネートフィルムは、本出願人の名前で国際公開ＷＯ０２／４０２５０に記載され、規定されているように、フィルムを機械的に破砕することによって穿孔される。この国際公開の方法及び装置は、狭く離間された複数の点の間を延ばすことによるフィルムの機械的破壊に基づいている。この国際公開の内容は、参照としてここに含まれる。
【００５０】
ラミネートフィルムを穿孔することによって、フィルムにアパチャが生じる。アパチャのサイズと包装される物品のタイプによって、アパチャは、アパチャによってこれらコンパートメントからの物品の損失のため、容認できないことができる。
【００５１】
このような状況では、好ましくは、この方法は、前記ラミネートフィルムの前記選択されたセクションのＯＴＲ又はＧＴＲを減少させることと、同時に、好ましくは、複数のアパチャを介して前記複数のコンパートメントから物品が漏れるのを防ぐために、前記ラミネートフィルムの前記セクションに気密シーリング層をラミネートすることによって、このラミネートフィルムの前記残りのセクションよりも高いＯＴＲを維持することとを含む。かくして、酸素又は他の気体が、シーリング層を通過することができる。
【００５２】
好ましくは、シーリング層は、可撓性フィルムの上に押出し成形コーティングされる。
【００５３】
シーリング層の適用に熟練した者によって、シーリング層は、所望のシーリング及び他の特性を与えるために、接着ラミネーション、延伸ラミネーション、共押出し成形コーティング又は共押出し成形ラミネーションを含む他の工程により与えられることができることが理解されるであろう。
【００５４】
この方法は、前記包装材の背面を形成している一方のフィルムと、この包装材の前面を形成している他方のフィルムとを有し、前記ラミネートフィルムの２つのシートの挟み込みによりこの包装材を形成することを含み、前記２つのシートの周縁部は、閉じた包装材を形成するように、互いにヒートシールされている。
【００５５】
可能性のある他の形態では、この方法は、チューブに前記ラミネートされたフィルムのシートを形成することと、閉じた包装材を形成するために、前記チューブの両側面及び両端部をヒートシールすることとによって、前記包装材を形成することを含むことができる。
【００５６】
この方法は、混合される物品を前記包装材から開放及び放出する前に、前記複数のコンパートメント内の物品を互いに混合することを促進するように、これらコンパートメントの間に壊れ易いシールを備えた包装材を形成することをさらに含むことができる。
【図面の簡単な説明】
【００５７】
【図１】図１は、本発明に係わる可撓性のラミネートフィルムの一実施の形態の長さ部分である。
【図２】図２は、本発明に係わる可撓性のラミネートフィルムを穿孔するための装置の一実施の形態である。
【図３】図３は、本発明に係わるラミネートフィルムを穿孔するための装置の他の実施の形態である。
【図４】図４は、本発明に係わる可撓性のラミネートフィルムを形成するための装置の一実施の形態のダイアグラムである。
【図５】図５は、本発明に係わる可撓性のラミネートフィルムでできた包装材の一実施の形態の斜視図である。
【発明を実施するための形態】
【００５８】
本出願人は、本発明を評価するために、一連の実験室実験並びに製造プラント実験を行った。
【００５９】
本出願人は、  
（ａ）延伸ＰＥＴフィルムを商業用に裏面印刷する工程と、  
（ｂ）このＰＥＴフィルムと９マイクロメートルのアルミニウムホイルとを押出し成形ラミネートして、中間のラミネートフィルムを形成する工程と、  
（ｃ）以下でさらに説明されるように、機械的手段によって前記中間のラミネートフィルムを穿孔する工程と、  
（ｄ）気密層を与えるために、アルミニウムホイルにシーリング層を押出し成形コーティングする工程、若しくは、  
（ｅ）気密層を与えるために、アルミニウムホイルにシーリングフィルム層を押出し成形ラミネートする工程と、  
によってテストサンプルを準備した。
【００６０】
このようにして製造され完成したフィルムのＯＴＲは、穿孔の数と、穿孔のアパチャ（孔の口径）と、シーリング層の透過率との関数であった。
【００６１】
実験室実験  
実験サンプルは、  
（ａ）本出願人の国際公開ＷＯ０２／４０２５０に記載され、規定された方法及び装置、  
（ｂ）商業的に知られている従来技術を使用した冷たい針の穿孔、  
（ｃ）ＬＤＰＥシーリング層を備えた穿孔された中間のラミネートフィルムを押出し成形コーティングすること、  
のいずれか１つを使用して、上で説明された中間のラミネートフィルムに穿孔することによって、実験室で準備された。
【００６２】
完成した実験ラミネートサンプルは、ＭｏｃｏｎＯｘｔｒａｎ方法を使用してＯＴＲを評価された。
【表１】
2010517881.tif 000003
【００６３】
針の穿孔による穿孔は、０．２５ないし０．５ｍｍの範囲に及び、わずかに目に見えた。国際公開ＷＯ０２／４０２５０による穿孔は、１５０マイクロメートル未満であり、実際に目に見えない。
【００６４】
製造プラント実験  
さらなる一連の実験では、１２マイクロメートルのＰＥＴフィルムは、中間のラミネートフィルムを形成するための既知の方法により、９マイクロメートルのアルミニウムホイルと押出し成形ラミネートされた。
【００６５】
マシン方向に２．５ｍｍごとに１のアップスタンドと、交差方向に５０ｍｍ幅に亘る２１のアップスタンドとを含む刃が、中間のラミネートフィルムを穿孔するために使用された。刃は、国際公開ＷＯ０２／４０２５０に開示されたタイプであった。この刃は、ＰＣＴ  ＷＯ０２／４０２５０に従ってキャリヤロールに適用され、交差方向に５０ｍｍ幅を有するストリップで、マシン方向に連続したストリップに穿孔を形成するように、フィルムに適用された。
【００６６】
穿孔は、従来技術で知られている８色のグラビア印刷装置で利用可能な通常の押圧力を使用して、１分あたり３００メートルの動作速度で形成された。
【００６７】
構造体の金属面を貫通して穿孔された中間のラミネートフィルムは、押出し接着性ポリマの２０マイクロメートルの層で５０マイクロメートルのポリエチレンフィルムとさらに押出し成形ラミネートされた。ラミネート条件が、従来技術におけるこのようなラミネート動作に通常のように適用された。
【００６８】
完成したラミネートフィルムは、リールの向こう側の既知の位置にある変更されたＯＴＲストリップを備えたフィルムの整備されたリールを与えるように、従来技術で理解されるように、さらに処理された。
【００６９】
フィルムの、変更されていない、即ち穿孔されていないセクションのＯＴＲは、測定設備の検出限界値以下（＜０．１ｃｃ／ｍ２．ｄａｙ．ａｔｍ）であった。
【００７０】
フィルムの変更された領域のＯＴＲは、２.５の最小の目標を楽々と超えて、１０ないし１１ｃｃ／ｍ２．ｄａｙ．ａｔｍの範囲で変化した。
【００７１】
上の実験から、異なるＯＴＲレベルを有する異なる複数のセクションを備えた可撓性のラミネートフィルムを形成することが可能であることが、明らかである。
【００７２】
ここに開示される方法により、ラミネート構造体の複数のセクションで、利用可能な限界以内でいかなるＯＴＲレベルでも得られることができることが、当業者によって理解されるであろう。
【００７３】
また、本出願人は、１２及び２０マイクロメートルのアルミニウムホイル層を有する複数のラミネートフィルムでの製造プラント実験に成功したことが特記される。
【００７４】
本発明が、添付図面を参照して、例によってさらに説明される。
【００７５】
図１は、本発明に係わる連続した可撓性のラミネートフィルムのウェブの一実施の形態を示している。
【００７６】
図１に関して、ウェブ１は、ウェブ１のマシン方向４に延びたウェブ１の複数のセクションにある複数の穿孔２、３の複数のアレイを示している。セクションにある複数の穿孔２は、ウェブ１の長さ部分に沿った複数の穿孔の連続した帯として示されている。また、これら穿孔は、セクション３に示されるように、従来の可撓性の包装において理解されるような目印、即ちレジスタマーク５に対して、ウェブ１の長さ部分に沿って不連続であることができる。複数の穿孔２、３のアレイは、ランダム又は規則的であることができる。これら穿孔２、３のサイズ及び数は、コンパートメント内の物品の酸素の必要性に適するように、必要なＯＴＲを備えたウェブ１でできた閉じた包装材内の少なくとも１つを与えるように選択される。また、ウェブ１は、セクションを液密性（liquid-tight）にするセクション２、３の上のシーリング層（図示されない）も含む。このシーリング層は、いかなる適切なポリマ又は他の材料からも作られることができる。
【００７７】
図２は、ウェブ１に機械的に穿孔する装置の一実施の形態を示している。ウェブ１（この段階では穿孔されていない）は、穿孔ローラ１０の圧力によって対向ローラ８に形成されたニップ９によって、対向ローラ８の周りを通過する。圧力は、好ましい手段でも加えられることができる。穿孔ローラ１０は、穿孔刃１１を運ぶ。このような刃は、本出願人の国際公開ＷＯ０２／４０２５０に記載され、規定された好ましい刃である。
【００７８】
図３は、代わりの穿孔装置を示している。この装置では、穿孔は、レーザエネルギによって形成される。この穿孔装置は、所定のウェブ材料に適しており、制限は、レーザ技術による穿孔に熟練した者によって理解されるであろう。この装置では、ウェブ１は、ウェブに対する張力を維持する一連の内側制御ローラ１２、１３、１４の周りを通過して、位置１５でレーザ１６によって穿孔される。穿孔されたウェブ１は、外側制御ローラ１７、１８、１９を通って出る。
【００７９】
図４は、単一の連続線で、本発明の装置の一実施の形態を示している。この連続線は、「縦に並んだラミネータ（”tandem laminator”）」として、従来技術で一般的に知られている。
【００８０】
図面は、明確化の理由のため、完結的な図面であり、この理由により、ローラと他の構造上の特徴部分とを省略している。
【００８１】
図４に関して、材料の３つのウェブが、押出し成形ラミネーションの工程により結合される。工程の順に、通常は印刷されたウェブであるウェブ２０がアンワインドステーション２１から延ばされ、ローラ２３、２４の間に形成されたニップ２２を通過する。同時に、通常は金属ホイル又は他のバリヤ材料であるウェブ２５がアンワインドステーション２６から延ばされ、ニップ２２を通過する。押出装置２７は、ニップ２２に適切な溶融接着剤を堆積させる。結合されたウェブ２８は、ニップを出て、ここでは、例として、前の図２並びに図３に示される穿孔ステーション２９に続く。穿孔されたウェブ２８’は、穿孔ステーションを出て、ローラ３１、３２の間に形成された第２の押出しラミネーションステーションニップ３０に続く。アンワインドステーション３３は、同時に、代表的にはシーリングウェブであるウェブ３４を延ばし、押出装置３５は、適切な溶融接着剤をニップ３０に堆積させる。最終的に、完成した区分されたラミネートフィルム３６が、さらなる処理のために必要に応じてステーション３７に巻き戻される。
【００８２】
図５は、本発明に係わる２コンパートメントパウチの形態での完成した包装材の一実施の形態を示している。
【００８３】
パウチは、代表的には、方向３８に連続したウェブにより形成され、内部のシール４１によって分離された通気可能なコンパートメント３９と気密コンパートメント４０とを含む。二重パウチの周縁部は、複数の縁シール４２、４３、４４、及び開口端部を閉じるトップシール（図示されない）によって規定されている。適切なシーラント層とシーリング条件とを選択することによって、熟練した技術者は、シール４１が剥がれ易い、即ち脆弱なシールであり、一方、複数のシール４２、４３、４４及びトップシール（図示されない）は、脆弱でない、即ち溶融シールであることができることを理解するであろう。
【００８４】
また、パウチは、従来技術の手段で、選択された簡単に開く裂け目領域４５と裂け目ノッチ４６とを含む。
【００８５】
実際には、過酸化物のように通気を必要とする物品は、コンパートメント４０で気密封止を必要とする物品（co-product）の側に沿って、及び便利な単一ユニットとして運搬される全体の包装材と共に、コンパートメント３９内に安全に包装されることができる。
【００８６】
本発明の趣旨並びに範囲から逸脱することなく、上に説明された本発明の実施の形態に様々な変更がなされることができる。
【００８７】
一例として、本発明の実施の形態の上の記載は、酸素に関する物品の必要性を考慮して包装材を適用することに焦点を合わせているが、本発明は、これに制限されず、二酸化炭素、水蒸気及び二酸化硫黄のような他の気体に広げることができ、また、可撓性のラミネートフィルムのＧＴＲは、このようなフィルムの問題である。
【図１】
2010517881.tif 000004
【図２】
2010517881.tif 000005
【図３】
2010517881.tif 000006
【図４】
2010517881.tif 000007
【図５】
2010517881.tif 000008
【国際調査報告】
2010517881.tif 000009
2010517881.tif 000010
2010517881.tif 000011